(57)【特許請求の範囲】
【請求項１】
少なくとも２種類のプロピレン（共）重合体からなる組成物であって、
融点が１２０〜１７０℃の範囲にあり、２３０℃で測定したメルトフローレート（ＭＦＲ）が１．３〜７．０ｇ／１０分の範囲にあり、メルトテンション（ＭＴ）が４０〜８０ｍＮの範囲にあり、プロピレン含量が９０〜１００モル％であるプロピレン（共）重合体（Ａ）、および
融点が４５〜９０℃の範囲にあり、２３０℃で測定したメルトフローレート（ＭＦＲ）が１．０〜２０ｇ／１０分の範囲にあるプロピレンと炭素数２〜２０のα−オレフィン（但し、プロピレンを除く）由来の構造単位の含量が１６〜３５モル％である、炭素数２〜２０のα−オレフィン（但し、プロピレンを除く）との共重合体（Ｂ）からなる組成物であり、
上記（Ａ）／（Ｂ）の組成比が、２０〜８０重量％／８０〜２０重量％であり、  曲げ弾性率が２００〜１２００ＭＰａの範囲にあり、２３０℃で測定したメルトフローレート（ＭＦＲ）が０．１〜３０ｇ／１０分の範囲にあり、２３０℃で測定したメルトテンション（ＭＴ（ｍＮ））とＭＦＲ（ｇ／１０分）とが下記式を満たすことを特徴とするプロピレン重合体組成物（Ｘ）。
− ０．７７３ｌｏｇ（ＭＦＲ）＋１．５５≦ｌｏｇ（ＭＴ）
≦− ０．７７３ｌｏｇ（ＭＦＲ）＋２．０
【請求項２】
請求項１に記載のプロピレン重合体組成物からなるシートまたはフィルム。
【請求項３】
請求項２に記載のシートまたはフィルムを少なくとも一方向に１．５倍以上延伸することによって得られる延伸フィルム。
【請求項４】
請求項３に記載の延伸フィルムからなるシュリンクフィルム。
【請求項５】
請求項３に記載の延伸フィルムを熱収縮させて物品を包装する、収縮包装体の製造方法。
【請求項６】
請求項４に記載のシュリンクフィルムを熱収縮させて物品を包装する、収縮包装体の製造方法。
【発明の詳細な説明】
【技術分野】
【０００１】
本発明は、プロピレン重合体組成物、フィルム、延伸フィルム、シュリンクフィルム、収縮包装体の製造方法に関する。特に透明性が高く、シュリンクフィルムとして使用した場合、特に低温での収縮率が高いフィルムを得ることができるプロピレン重合体組成物、該組成物からなるフィルム、延伸フィルム、シュリンクフィルム、収縮包装体の製造方法に関する。また本発明は、プロピレン（共）重合体を含み、収縮特性に優れたシュリンクフィルム、該シュリンクフィルムを用いた収縮包装体の製造方法に関する。
【背景技術】
【０００２】
食品などの保存に際し、家庭用または業務用のラッピングフィルムとしてポリ塩化ビニル、ポリ塩化ビニリデンが使用されている。しかしながら、これらのフィルムには、原料樹脂中に多量の塩素原子が含まれることから、廃棄、焼却方法によっては、ダイオキシン発生の原因となる可能性もあり、塩素原子を含まないラッピングフィルム用樹脂組成物の開発が行われている。【０００３】
塩素原子を含まないポリオレフィン系のラッピングフィルムとして、従来、低密度ポリエチレンと各種樹脂などとの樹脂組成物からなるフィルムを少なくとも一つの層とした単層または多層フィルム、ポリプロピレンと各種樹脂などとの樹脂組成物からなるフィルムを少なくとも一つの層とした単層または多層フィルムが知られている。また、このようなフィルムをさらに延伸することにより得られるフィルムは、熱収縮性が良好で、ストレッチシュリンク包装用フィルムとして使用されている。【０００４】
これらの包装フィルムは、内容物の保護や、外観をよくするため、高い収縮率とともに収縮後の透明性や光沢が必要とされる。【０００５】
特開２００３−３０６５８７号公報には、低融点のプロピレン・α−オレフィン共重合体を主成分とするポリオレフィン樹脂組成物からなるシュリンクフィルムが開示されている（特許文献１）。
【特許文献１】特開２００３−３０６５８７号公報  また、延伸ポリプロピレンフィルムは、よく知られている。
【発明の開示】
【発明が解決しようとする課題】
【０００６】
しかしながら、特許文献１に記載のフィルムでは、収縮率が不充分であるという問題点があることが分かった。【０００７】
さらに上記延伸ポリプロピレンフィルムは、収縮特性の点で改良すべき点があることも分かった。【０００８】
本発明の課題は、透明性に優れたフィルム、中でも透明性および低温での収縮特性に優れた延伸フィルムを与えるプロピレン重合体組成物、フィルム、延伸フィルム、シュリンクフィルム、該延伸フィルムまたはシュリンクフィルムを用いた収縮包装体の製造方法を提供することにある。また、本発明の課題は、プロピレン（共）重合体からなり、収縮特性に優れたシュリンクフィルム、該シュリンクフィルムを用いた収縮包装体の製造方法を提供することにある。
【課題を解決するための手段】
【０００９】
本発明のプロピレン重合体組成物（Ｘ）は、曲げ弾性率が２００〜１２００ＭＰａの範囲にあり、２３０℃で測定したメルトフローレート（ＭＦＲ）が０．１〜３０ｇ／分の範囲にあり、２３０℃で測定したメルトテンション（ＭＴ（ｍＮ））とＭＦＲ（ｇ／１０分）とが下記式を満たす。【００１０】
− ０．７７３ｌｏｇ（ＭＦＲ）＋１．５５≦ｌｏｇ（ＭＴ）
≦− ０．７７３ｌｏｇ（ＭＦＲ）＋３．０
本発明のプロピレン重合体組成物（Ｘ）は、少なくとも２種類のプロピレン（共）重合体からなる組成物であって、融点が１１０〜１７０℃の範囲にあり、２３０℃で測定したメルトフローレート（ＭＦＲ）が０．０１〜１０ｇ／分の範囲にあるプロピレン（共）重合体（Ａ）１０〜９０重量％、および融点が４０〜１００℃の範囲にあり、２３０℃で測定したメルトフローレート（ＭＦＲ）が０．５〜５０ｇ／分の範囲にある、プロピレンと炭素数２〜２０のα−オレフィン（但しプロピレンを除く）との共重合体（Ｂ）９０〜１０重量％からなる組成物であることが好ましい。【００１１】
本発明のプロピレン重合体組成物（Ｘ）は、プロピレン（共）重合体（Ａ）の２３０℃で測定したメルトフローレート（ＭＦＲ）が１．０〜７．０の範囲にあり、メルトテンションが３０〜２００ｍNの範囲にあることが好ましい。【００１２】
本発明のプロピレン重合体組成物（Ｙ）は、融点が１１０〜１７０℃の範囲にあり、２３０℃で測定したメルトフローレート（ＭＦＲ）が０．０１〜１０ｇ／分の範囲にあるプロピレン（共）重合体（Ａ）１０〜９０重量％、および融点が４０〜１００℃の範囲にあり、２３０℃で測定したメルトフローレート（ＭＦＲ）が０．５〜５０ｇ／分の範囲にある、プロピレンと炭素数２〜２０のα−オレフィン（但しプロピレンを除く）との共重合体（Ｂ）９０〜１０重量％（ここでプロピレン（共）重合体（Ａ）とプロピレンと炭素数２〜２０のα−オレフィン（但しプロピレンを除く）との共重合体（Ｂ）との合計を１００重量％とする）からなる。【００１３】
本発明のプロピレン重合体組成物（Ｙ）は、プロピレン（共）重合体（Ａ）の２３０℃で測定したメルトフローレート（ＭＦＲ）が１．０〜７．０の範囲にあり、メルトテンションが３０〜２００ｍＮの範囲にあることが好ましい。【００１４】
本発明のフィルムまたはシートは、上記プロピレン重合体組成物（Ｘ）またはプロピレン重合体組成物（Ｙ）からなる。【００１５】
さらに、本発明の延伸フィルムは、上記シートまたはフィルムを少なくとも一方向に１．５倍以上延伸することによって得られる（以後、上記プロピレン重合体組成物（Ｘ）からなるシートまたはフィルムを延伸して得られる本発明の延伸フィルムを「延伸フィルム（１−Ｘ）」、プロピレン重合体組成物（Ｙ）からなるシートまたはフィルムを延伸して得られる本発明の延伸フィルムを「延伸フィルム（１−Ｙ）」、前記両者をあわせて「延伸フィルム（１−Ｘ，Ｙ）ということがある」）。【００１６】
本発明のシュリンクフィルムは、前記延伸フィルムからなる（以後、上記プロピレン重合体組成物（Ｘ）からなるシートまたはフィルムを延伸して得られる延伸フィルムからなる本発明のシュリンクフィルムを「シュリンクフィルム（１−Ｘ）」、上記プロピレン重合体組成物（Ｙ）からなるシートまたはフィルムを延伸して得られる延伸フィルムからなる本発明のシュリンクフィルムを「シュリンクフィルム（１−Ｙ）」、前記両者をあわせて「シュリンクフィルム（１−Ｘ，Ｙ）」ということがある）。【００１７】
本発明の別のシュリンクフィルム（以後、「シュリンクフィルム（２−Ｚ）」ということがある）は、融点が１１０〜１７０℃の範囲にあり、２３０℃で測定したメルトフローレート（ＭＦＲ）が０．０１〜１０ｇ／１０分の範囲にあり、メルトテンションが３０〜２００ｍＮの範囲にあるプロピレン（共）重合体（Ａ）から得られるシートまたはフィルムを、少なくとも一方向に１．５倍以上延伸して得られる。【００１８】
本発明の収縮包装体の製造方法においては、前記延伸フィルム（１−Ｘ，Ｙ）を熱収縮させて物品を包装する。【００１９】
本発明の収縮包装体の製造方法においては、前記シュリンクフィルム（１−Ｘ，Ｙ）を熱収縮させて物品を包装する。【００２０】
また、本発明の収縮包装体の製造方法においては、前記シュリンクフィルム（２−Ｚ）を熱収縮させて物品を包装する。
【発明の効果】
【００２１】
本発明のプロピレン重合体組成物は、該組成物をフィルムに成形した場合に、透明性に優れ、特に延伸フィルムとした場合には、さらにフィルムの低温での収縮特性に優れる。【００２２】
本発明の延伸フィルム（１−Ｘ，Ｙ）は、透明性に優れ、低温での収縮特性にも優れ、シュリンクフィルムとして有用である。【００２３】
また、本発明のシュリンクフィルム（２−Ｚ）は、透明性に優れ、収縮特性にも優れている。【００２４】
さらに、本発明の延伸フィルム（１−Ｘ，Ｙ）を熱収縮して物品を収縮包装する場合には、低温での収縮特性に優れる。【００２５】
本発明のシュリンクフィルム（１−Ｘ，Ｙ）を熱収縮して物品を収縮包装する場合には、低温での収縮特性に優れる。【００２６】
また、本発明のシュリンクフィルム（２−Ｚ）を熱収縮して物品を収縮包装する場合には、収縮特性に優れる。
【発明を実施するための最良の形態】
【００２７】
［プロピレン重合体組成物（Ｘ）］
本発明のプロピレン重合体組成物（Ｘ）は、ＡＳＴＭ  Ｄ７９０に準じて測定した曲げ弾性率が２００〜１２００ＭＰａ、好ましくは３００〜１１００ＭＰａ、より好ましくは４００〜１０００ＭＰａの範囲にある。【００２８】
プロピレン重合体組成物（Ｘ）の２３０℃で測定したＭＦＲ（以下ＭＦＲ２３０と略す）は、０．１〜３０ｇ／１０分、好ましくは０．３〜２０ｇ／１０分の範囲にある。【００２９】
さらに、本発明のプロピレン重合体組成物（Ｘ）の２３０℃で測定したメルトテンション（ＭＴ（ｍＮ））とＭＦＲとが、以下の式を満たす。この範囲であれば、得られるフィルムは、熱収縮特性に優れる。【００３０】
− ０．７７３ｌｏｇ（ＭＦＲ）＋１．５５≦ｌｏｇ（ＭＴ）
≦− ０．７７３ｌｏｇ（ＭＦＲ）＋３．０
より好ましくは、以下の式を満たす。【００３１】
− ０．７７３ｌｏｇ（ＭＦＲ）＋１．６０≦ｌｏｇ（ＭＴ）
≦− ０．７７３ｌｏｇ（ＭＦＲ）＋２．０
ここで、メルトテンションは、ノズル径２．１０ｍｍ、Ｌ／Ｄ＝３．８、ピストン速度１５ｍｍ／ｍｉｎ、引取り速度１５ｍ／ｍｉｎの条件にて測定した値（単位ｍＮ）である。【００３２】
また、プロピレン重合体組成物とは、プロピレン由来の構成単位を、該重合体の全構成単位の合計を１００モル％とした場合に、７０〜１００モル％の割合で含む重合体を少なくとも１種含む組成物である。【００３３】
本発明のプロピレン重合体組成物は、以下のような少なくとも２種からなるプロピレン（共）重合体から形成される組成物であることが好ましい。【００３４】
すなわち、融点が１１０〜１７０℃の範囲にあり、２３０℃で測定したメルトフローレート（ＭＦＲ）が０．０１〜１０ｇ／分の範囲にあるプロピレン（共）重合体（Ａ）１０〜９０重量％、および融点が４０〜１００℃の範囲にあり、２３０℃で測定したメルトフローレート（ＭＦＲ）が０．５〜５０ｇ／分の範囲にある、プロピレンと炭素数２〜２０のα−オレフィン（但しプロピレンを除く）との共重合体（Ｂ）９０〜１０重量％からなる組成物であることが好ましい。【００３５】
［プロピレン（共）重合体（Ａ）］
プロピレン（共）重合体（Ａ）は、融点が１１０〜１７０℃、好ましくは１２０〜１７０℃の範囲にあり、２３０℃で測定したメルトフローレート（ＭＦＲ２３０）が０．０１〜１０ｇ／分、好ましくは０．１〜８．０ｇ／１０分、より好ましくは１．０〜７．０ｇ／１０分、さらに好ましくは１．３〜７．０ｇ／１０分の範囲にあることが好ましい。【００３６】
また、プロピレン（共）重合体（Ａ）としては、プロピレン単独重合体またはエチレンもしくは炭素数４〜２０のα−オレフィンとのランダムまたはブロック共重合体を挙げることができる。得られるフィルムの耐熱性、透明性および収縮特性の点で、好ましくはプロピレン単独重合体またはランダム共重合体が使用される。プロピレン（共）重合体（Ａ）のプロピレン含量は、通常８０〜１００モル％、好ましくは８５〜１００モル％、より好ましくは９０〜１００モル％である。【００３７】
最も好ましいプロピレン（共）重合体（Ａ）は、２３０℃で測定したメルトテンションが、３０〜２００ｍＮ、好ましくは３５〜１５０ｍＮ、さらに好ましくは４０〜８０ｍＮの範囲にあることが好ましい。このようなプロピレン（共）重合体（Ａ）を用いることで、本発明のプロピレン重合体組成物を最適なメルトテンションとすることができる。【００３８】
また、プロピレン（共）重合体（Ａ）の融点が１１０から１７０℃、好ましくは１２０〜１７０℃の範囲にあり、かつプロピレン（共）重合体（Ａ）のＭＦＲが０．０１〜１０ｇ／１０分、好ましくは０．１〜８．０ｇ／１０分、さらに好ましくは１．０〜７．０ｇ／１０分、特に好ましくは１．３〜７．０ｇ／１０分の範囲にあり、かつプロピレン（共）重合体（Ａ）の２３０℃で測定したメルトテンション（ＭＴ）が、３０〜２００ｍＮ、好ましくは３５〜１５０ｍＮ、より好ましくは４０〜８０ｍＮの範囲にあることが最も好ましい。この範囲にあると、得られるフィルムは流動性に優れ、かつ延伸後の収縮特性にも優れる。【００３９】
なお、融点が１１０〜１７０℃の範囲にあるとは、複数の融点を有する場合に、いずれの融点も上記範囲にあることを意味し、例えば（Ａ）成分が２種以上のプロピレン（共）重合体の混合物である場合には、複数の融点を有するが、それらの融点がいずれも上記範囲にあることを意味する。【００４０】
また、ＭＦＲが０．０１〜１０ｇ／１０分の範囲にあるとは、例えば（Ａ）成分が２種以上のプロピレン（共）重合体の混合物である場合には、前記混合物のＭＦＲが上記範囲にあることを意味し、メルトテンションが３０〜２００ｍＮの範囲にあるとは、例えば（Ａ）成分が２種以上のプロピレン（共）重合体の混合物である場合には、前記混合物のメルトテンションが上記範囲にあることを意味する。【００４１】
また、混合物の場合、混合物を構成する各プロピレン系重合体は、通常、いずれも融点が１１０℃以上である。【００４２】
さらに、混合物の場合、混合物を構成する各プロピレン系重合体は、通常、いずれもプロピレン含量が８０〜１００モル％、好ましくは８５〜１００モル％、より好ましくは９０〜１００モル％である。【００４３】
このようなプロピレン（共）重合体（Ａ）は、典型的には固体状チタン触媒と有機金属化合物とを主成分とする触媒またはメタロセン化合物を触媒の一成分として用いたメタロセン触媒の存在下でプロピレンを重合あるいはプロピレンと他のα−オレフィンとを共重合させることによって製造することができる。また、市販品を用いてもよい。
［プロピレンと炭素数２〜２０のα−オレフィン（但しプロピレンを除く）との共重合                                体（Ｂ）］
本発明のフィルムに使用されるプロピレンと炭素数２〜２０のα−オレフィン（但しプロピレンを除く）との共重合体（Ｂ）（以下、単に「プロピレンと炭素数２〜２０のα−オレフィンとの共重合体」ということがある）は、プロピレンと炭素数２〜２０のα−オレフィン（但し、プロピレンを除く）とのランダム共重合体であって、ＤＳＣ法により測定される融点（２００℃にて５分間保持した後、降温速度−２０℃／ｍｉｎで−２０℃まで降温後、再度１８０℃まで２０℃／ｍｉｎで昇温する際に観察されるときの吸熱ピーク）が、４０〜１００℃、好ましくは４５〜１００℃、さらに好ましくは４５〜９０℃の範囲である。プロピレンと炭素数２〜２０のα−オレフィンとの共重合体（Ｂ）のＭＦＲ２３０は、０．５〜５０ｇ／１０分、好ましくは１．０〜３０ｇ／１０分、さらに好ましくは１．０〜２０ｇ／１０分の範囲にある。炭素数２〜２０のα−オレフィン（但しプロピレンを除く）としては、エチレン、炭素数４〜２０のα−オレフィンを挙げることができる。炭素数２〜２０のα−オレフィン（但しプロピレンを除く）由来の構成単位の含量としては、通常、５〜５０モル％、好ましくは１０〜３５モル％、より好ましくは１６〜３５モル％のものが使用される。なお、ここでプロピレン由来の構成単位と、炭素数２〜２０のα−オレフィン（但しプロピレンを除く）由来の構成単位との合計を１００モル％とする。また、炭素数２〜２０のα−オレフィン（但しプロピレンを除く）としては、好ましくは炭素数４〜１０のα−オレフィン、より好ましくは１-ブテン、１-ヘキセン、４-メチル-１-ペンテン、１-オクテン、さらに好ましくは１-ブテンを挙げることができる。【００４４】
このようなプロピレンと炭素数２〜２０のα−オレフィンとの共重合体（Ｂ）は、典型的には固体状チタン触媒と有機金属化合物とを主成分とする触媒またはメタロセン化合物を触媒の一成分として用いたメタロセン触媒の存在下でプロピレンとα−オレフィンとを共重合させることによって製造することができる。【００４５】
プロピレンと炭素数２〜２０のα−オレフィンとの共重合体（Ｂ）の好ましい具体例としては、メタロセン触媒を用いて得られるプロピレンと炭素数２〜２０のα−オレフィンとの共重合体であって、融点が４５〜９０℃の範囲にあり、該融点Ｔｍ（℃）と13Ｃ-ＮＭＲスペクトル測定にて求められるコモノマー構成単位含量Ｍ（モル％）が
１４６ｅｘｐ（− ０．０２２Ｍ）≧Ｔｍ≧１２５ｅｘｐ（− ０．０３２Ｍ）
の範囲にあるものが挙げられる 。すなわち、Mは炭素数２〜２０のα−オレフィン（但しプロピレンを除く）由来の構成単位の、プロピレン由来の構成単位と炭素数２〜２０のα−オレフィン（但しプロピレンを除く）由来の構成単位との合計に対する割合をモル％で表したものである。このようなプロピレンと炭素数２〜２０のα−オレフィンとの共重合体は、例えば国際公開ＷＯ２００４／０８７７７５号パンフレットに記載されているようなメタロセン触媒を用いて得ることができるが、これに限定されるものではない。特に、メタロセン触媒を用いて共重合したものを用いることで、べた付きが少なく、さらに収縮特性にも優れるフィルムが得られる。この場合、プロピレンと炭素数２〜２０のα−オレフィンとの共重合体（Ｂ）のゲルパーミエーションクロマトグラフィー（ＧＰＣ）から得られる分子量分布は、１〜３の範囲を示す。【００４６】
上記プロピレンと炭素数２〜２０のα−オレフィンとの共重合体（Ｂ）の物性が上記範囲であると、本発明のフィルムの特徴である透明性および収縮特性が良好なフィルムが得られる。【００４７】
本発明のプロピレン重合体組成物（Ｘ）は、上述のプロピレン（共）重合体（Ａ）を１０〜９０重量％、好ましくは２０〜８０重量％と、プロピレンと炭素数２〜２０のα−オレフィンとの共重合体（Ｂ）９０〜１０重量％、好ましくは８０〜２０重量％とからなる組成物（ここで（Ａ）成分と（Ｂ）成分との合計は１００重量％である）であることが好ましい。【００４８】
なお本発明において、「（Ａ）と（Ｂ）とからなる」とは、（Ａ）成分および（Ｂ）成分以外にも任意成分を含んでいてもよいことを意味する。【００４９】
本発明のプロピレン重合体組成物（Ｘ）は、本発明の効果を損なわない限り、ポリエチレン樹脂など他のポリオレフィン樹脂を含有していてもよい。また、本発明のプロピレン重合体組成物（Ｘ）は、粘着性や防曇性を調整するために、粘着付与剤、界面活性剤を添加してもよい。【００５０】
粘着付与剤としては、ポリブテンやオレフィン系オリゴマーなどの炭化水素液状物、流動パラフィン、脂肪族系石油樹脂などの石油樹脂を挙げることができる。【００５１】
界面活性剤としては、モノグリセリン脂肪酸エステル、グリセリン脂肪酸エステル、ソルビタン脂肪酸エステルなどを挙げることができる。これらは単独でも、２種以上の混合物として使用してもよい。【００５２】
また、さらなる収縮特性の改良を目的とする場合、例えば特開２００３-３０６５８７号公報に記載されているような脂環式飽和炭化水素樹脂を添加することもできる。【００５３】
また、耐熱安定剤、酸化防止剤、紫外線吸収剤、抗ブロッキング剤、スリップ剤、帯電防止剤、耐候安定剤、結晶核剤、塩基吸収剤、滑剤、難燃剤などを本発明の目的を損なわない範囲で添加することもできる。【００５４】
［プロピレン重合体組成物（Ｙ）］
本発明のプロピレン重合体組成物（Ｙ）は、融点が１１０〜１７０℃の範囲にあり、２３０℃で測定したメルトフローレート（ＭＦＲ）が０．０１〜１０ｇ／分の範囲にあるプロピレン（共）重合体（Ａ）１０〜９０重量％、および融点が４０〜１００℃の範囲にあり、２３０℃で測定したメルトフローレート（ＭＦＲ）が０．５〜５０ｇ／分の範囲にある、プロピレンと炭素数２〜２０のα−オレフィン（但し、プロピレンを除く）との共重合体（Ｂ）９０〜１０重量％（ここでプロピレン（共）重合体（Ａ）と、プロピレンと炭素数２〜２０のα−オレフィン（但しプロピレンを除く）との共重合体（Ｂ）との合計を１００重量％とする）からなる。【００５５】
［プロピレン（共）重合体（Ａ）］
プロピレン（共）重合体（Ａ）としては、プロピレン重合体組成物（Ｘ）の項で説明したプロピレン（共）重合体（Ａ）と同じものを挙げることができる。すなわち、プロピレン（共）重合体（Ａ）の融点が１１０〜１７０℃、好ましくは１２０〜１７０℃の範囲にあり、２３０℃で測定したメルトフローレート（ＭＦＲ２３０）が０．０１〜１０ｇ／分、好ましくは０．１〜８．０ｇ／１０分、より好ましくは１．０〜７．０ｇ／１０分、さらに好ましくは１．３〜７．０ｇ／１０分の範囲にあることが好ましい。また、プロピレン（共）重合体（Ａ）としては、プロピレン単独重合体またはエチレンもしくは炭素数４〜２０のα−オレフィンとのランダムまたはブロック共重合体を挙げることができる。得られるフィルムの耐熱性、透明性および収縮特性の点で、好ましくはプロピレン単独重合体またはランダム共重合体が使用される。プロピレン（共）重合体（Ａ）のプロピレン含量は、通常、８０〜１００モル％、好ましくは８５〜１００モル％、より好ましくは９０〜１００モル％である。【００５６】
最も好ましいプロピレン（共）重合体（Ａ）は、２３０℃で測定したメルトテンションが、３０〜２００ｍＮ、好ましくは３５〜１５０ｍＮ、さらに好ましくは４０〜８０ｍＮの範囲にあることが好ましい。このようなプロピレン（共）重合体（Ａ）を用いることで、本発明のプロピレン重合体組成物を最適なメルトテンションとすることができる。【００５７】
また、プロピレン（共）重合体（Ａ）の融点が１１０から１７０℃、好ましくは１２０〜１７０℃の範囲にあり、かつプロピレン（共）重合体（Ａ）のＭＦＲが０．０１〜１０ｇ／１０分、好ましくは０．１〜８．０ｇ／１０分、さらに好ましくは１．０〜７．０ｇ／１０分、特に好ましくは１．３〜７．０ｇ／１０分の範囲にあり、かつプロピレン（共）重合体（Ａ）の２３０℃で測定したメルトテンション（ＭＴ）が、３０〜２００ｍＮ、好ましくは３５〜１５０ｍＮ、より好ましくは４０〜８０ｍＮの範囲にあることが最も好ましい。この範囲にあると、得られるフィルムは流動性に優れ、かつ延伸後の収縮特性にも優れる。【００５８】
なお、融点が１１０〜１７０℃の範囲にあるとは、複数の融点を有する場合に、いずれの融点も上記範囲にあることを意味し、例えば（Ａ）成分が２種以上のプロピレン（共）重合体の混合物である場合には、複数の融点を有するが、それらの融点がいずれも上記範囲にあることを意味する。【００５９】
また、ＭＦＲが０．０１〜１０ｇ／１０分の範囲にあるとは、例えば（Ａ）成分が２種以上のプロピレン（共）重合体の混合物である場合には、前記混合物のＭＦＲが上記範囲にあることを意味し、メルトテンションが３０〜２００ｍＮの範囲にあるとは、例えば（Ａ）成分が２種以上のプロピレン（共）重合体の混合物である場合には、前記混合物のメルトテンションが上記範囲にあることを意味する。【００６０】
また、混合物の場合、混合物を構成する各プロピレン系重合体は、通常、いずれも融点が１１０℃以上である。【００６１】
さらに、混合物の場合、混合物を構成する各プロピレン系重合体は、通常、いずれもプロピレン含量が８０〜１００モル％、好ましくは８５〜１００モル％、より好ましくは９０〜１００モル％である。【００６２】
このようなプロピレン（共）重合体（Ａ）は、典型的には固体状チタン触媒と有機金属化合物とを主成分とする触媒またはメタロセン化合物を触媒の一成分として用いたメタロセン触媒の存在下でプロピレンを重合あるいはプロピレンと他のα−オレフィンとを共重合させることによって製造することができる。
［プロピレンと炭素数２〜２０のα−オレフィン（但しプロピレンを除く）との共重合                                体（Ｂ）］
本発明のフィルムまたはシートに使用されるプロピレンと炭素数２〜２０のα−オレフィン（但しプロピレンを除く）との共重合体（Ｂ）（以下、単に「プロピレンと炭素素２〜２０のα−オレフィンとの共重合体（B)」ということがある）としては、プロピレン重合体組成物（Ｘ）の項で説明したプロピレンと炭素数２〜２０のα−オレフィンとの共重合体（Ｂ）と同じものを挙げることができる。すなわち、プロピレンと炭素数２〜２０のα−オレフィンとの共重合体（Ｂ）は、プロピレンと炭素数２〜２０のα−オレフィン（但し、プロピレンを除く）とのランダム共重合体であって、ＤＳＣ法により測定される融点（２００℃にて５分間保持した後、降温速度−２０℃／ｍｉｎで−２０℃まで降温後、再度１８０℃まで２０℃／ｍｉｎで昇温する際に観察されるときの吸熱ピーク）が４０〜１００℃、好ましくは４５〜１００℃、さらに好ましくは４５〜９０℃の範囲である。プロピレン・炭素数２〜２０のα−オレフィン共重合体（Ｂ）のＭＦＲ２３０は０．５〜５０ｇ／１０分、好ましくは１．０〜３０ｇ／１０分、さらに好ましくは１．０〜２０ｇ／１０分の範囲にある。炭素数２〜２０のα−オレフィン（但しプロピレンを除く）としては、エチレン、炭素数４〜２０のα−オレフィンを挙げることができる。炭素素２〜２０のα−オレフィン（但しプロピレンを除く）由来の構成単位の含量としては、通常、５〜５０モル％、好ましくは１０〜３５モル％、より好ましくは１６〜３５モル％のものが使用される。なお、ここでプロピレン由来の構成単位と、炭素数２〜２０のα−オレフィン（但しプロピレンを除く）由来の構成単位との合計を１００モル％とする。また、炭素数２〜２０のα−オレフィン（但しプロピレンを除く）としては、好ましくは炭素数４〜１０のα−オレフィン、より好ましくは１-ブテン、１-ヘキセン、４-メチル-１-ペンテン、１-オクテン、さらに好ましくは１-ブテンを挙げることができる。【００６３】
このようなプロピレンと炭素数２〜２０のα−オレフィンとの共重合体（Ｂ）は、典型的には固体状チタン触媒と有機金属化合物とを主成分とする触媒またはメタロセン化合物を触媒の一成分として用いたメタロセン触媒の存在下でプロピレンとα−オレフィンとを共重合させることによって製造することができる。【００６４】
プロピレンと炭素数２〜２０のα−オレフィンとの共重合体（Ｂ）の好ましい具体例としては、メタロセン触媒を用いて得られるプロピレンと炭素数２〜２０のα−オレフィンとの共重合体であって、融点が４５〜９０℃の範囲にあり、該融点Ｔｍ（℃）と13Ｃ-ＮＭＲスペクトル測定にて求められるコモノマー構成単位含量Ｍ（モル％）が
１４６ｅｘｐ（− ０．０２２Ｍ）≧Ｔｍ≧１２５ｅｘｐ（− ０．０３２Ｍ）
の範囲にあるものが挙げられる。すなわち、Mは炭素数２〜２０のα−オレフィン（但しプロピレンを除く）由来の構成単位の、プロピレン由来の構成単位と炭素数２〜２０のα−オレフィン由来の構成単位との合計に対する割合をモル％で表したものである。このようなプロピレンと炭素数２〜２０のα−オレフィンとの共重合体は、例えば国際公開ＷＯ２００４／０８７７７５号パンフレットに記載されているようなメタロセン触媒を用いて得ることができるが、これに限定されるものではない。【００６５】
特に、メタロセン触媒を用いて共重合したものを用いることで、べた付きが少なく、さらに収縮特性にも優れるフィルムが得られる。この場合プロピレンと炭素数２〜２０のα−オレフィンとの共重合体（Ｂ）のゲルパーミエーションクロマトグラフィー（ＧＰＣ）から得られる分子量分布は、１〜３の範囲を示す。【００６６】
上記プロピレンと炭素数２〜２０のα−オレフィンとの共重合体（Ｂ）の物性が上記範囲であると、本発明のフィルムの特徴である透明性および収縮特性が良好なフィルムが得られる。【００６７】
本発明のプロピレン重合体組成物（Ｙ）は、上述のプロピレン（共）重合体（Ａ）１０〜９０重量％、好ましくは２０〜８０重量％と、プロピレンと炭素数２〜２０のα−オレフィンとの共重合体（Ｂ）９０〜１０重量％、好ましくは８０〜２０重量％とからなる組成物（ここで（Ａ）成分と（Ｂ）成分との合計は１００重量％である）であることが好ましい。【００６８】
なお、本発明において、「（Ａ）と（Ｂ）とからなる」とは、（Ａ）成分および（Ｂ）成分以外にも任意成分を含んでいてもよいことを意味する。【００６９】
本発明のプロピレン重合体組成物（Ｙ）は、本発明の効果を損なわない限り、ポリエチレン樹脂など他のポリオレフィン樹脂を含有していてもよい。また、本発明のプロピレン重合体組成物（Ｙ）には、粘着性や防曇性を調整するために、粘着付与剤、界面活性剤を添加してもよい。【００７０】
粘着付与剤としては、ポリブテンやオレフィン系オリゴマーなどの炭化水素液状物、流動パラフィン、脂肪族系石油樹脂などの石油樹脂を挙げることができる。【００７１】
界面活性剤としては、モノグリセリン脂肪酸エステル、グリセリン脂肪酸エステル、ソルビタン脂肪酸エステルなどを挙げることができる。これらは単独でも、２種以上の混合物として使用してもよい。【００７２】
また、さらなる収縮特性の改良を目的とする場合、例えば特開２００３-３０６５８７号公報に記載されているような脂環式飽和炭化水素樹脂を添加することもできる。【００７３】
また、耐熱安定剤、酸化防止剤、紫外線吸収剤、抗ブロッキング剤、スリップ剤、帯電防止剤、耐候安定剤、結晶核剤、塩基吸収剤、滑剤、難燃剤などを本発明の目的を損なわない範囲で添加することもできる。【００７４】
［プロピレン（共）重合体（Ａ１）］
本発明のシュリンクフィルム（シュリンクフィルム（２−Ｚ））の製造に用いられる、プロピレン（共）重合体（Ａ１）は、融点が１１０〜１７０℃の範囲にあり、２３０℃で測定したメルトフローレート（ＭＦＲ）が０．０１〜１０ｇ／１０分の範囲にあり、メルトテンションが３０〜２００ｍＮの範囲にあるプロピレン（共）重合体（Ａ１）である。【００７５】
プロピレン（共）重合体（Ａ１）は、融点が１１０〜１７０℃、好ましくは１２０〜１５０℃の範囲にあり、２３０℃で測定したメルトフローレート（ＭＦＲ２３０）が０．０１〜１０ｇ／分、好ましくは０．１〜８．０ｇ／１０分、より好ましくは１．０〜７．０ｇ／１０分、さらに好ましくは１．３〜７．０ｇ／１０分の範囲にあることが好ましい。【００７６】
また、プロピレン（共）重合体（Ａ１）としては、プロピレン単独重合体またはエチレンもしくは炭素数４〜２０のα−オレフィンとのランダムまたはブロック共重合体を挙げることができる。得られるフィルムの耐熱性、透明性および収縮特性の点で、好ましくはプロピレン単独重合体またはランダム共重合体が使用される。プロピレン（共）重合体（Ａ１）のプロピレン含量は、通常、８０〜１００モル％、好ましくは８５〜１００モル％、より好ましくは９０〜１００モル％である。【００７７】
最も好ましいプロピレン（共）重合体（Ａ１）は、２３０℃で測定したメルトテンションが、３０〜２００ｍＮ、好ましくは３５〜１５０ｍＮ、さらに好ましくは４０〜８０ｍＮの範囲にあることが好ましい。このようなプロピレン（共）重合体（Ａ１）を用いることで、本発明の樹脂組成物を最適なメルトテンションとすることができる。【００７８】
また、プロピレン（共）重合体（Ａ１）の融点が１１０から１７０℃、好ましくは１２０〜１７０℃の範囲にあり、かつプロピレン（共）重合体（Ａ１）のＭＦＲが０．０１〜１０ｇ／１０分、好ましくは０．１〜８．０ｇ／１０分、さらに好ましくは１．０〜７．０ｇ／１０分、特に好ましくは１．３〜７．０ｇ／１０分の範囲にあり、かつプロピレン（共）重合体（Ａ１）の２３０℃で測定したメルトテンション（ＭＴ）が、３０〜２００ｍＮ、好ましくは３５〜１５０ｍＮ、より好ましくは４０〜８０ｍＮの範囲にあることが最も好ましい。この範囲にあると、得られるフィルムは流動性に優れ、かつ延伸後の収縮特性にも優れる。【００７９】
なお、融点が１１０〜１７０℃の範囲にあるとは、複数の融点を有する場合に、いずれの融点も上記範囲にあることを意味し、例えば（Ａ１）成分が２種以上のプロピレン（共）重合体の混合物である場合には、複数の融点を有するが、それらの融点がいずれも上記範囲にあることを意味する。【００８０】
また、ＭＦＲが０．０１〜１０ｇ／１０分の範囲にあるとは、例えば（Ａ１）成分が２種以上のプロピレン（共）重合体の混合物である場合には、前記混合物のＭＦＲが上記範囲にあることを意味し、メルトテンションが３０〜２００ｍＮの範囲にあるとは、例えば（Ａ１）成分が２種以上のプロピレン（共）重合体の混合物である場合には、前記混合物のメルトテンションが上記範囲にあることを意味する。【００８１】
また、混合物の場合、混合物を構成する各プロピレン系重合体は、通常、いずれも融点が１１０℃以上である。【００８２】
さらに、混合物の場合、混合物を構成する各プロピレン系重合体は、通常、いずれもプロピレン含量が８０〜１００モル％、好ましくは８５〜１００モル％、より好ましくは９０〜１００モル％である。【００８３】
このようなプロピレン（共）重合体（Ａ１）は、典型的には固体状チタン触媒と有機金属化合物とを主成分とする触媒またはメタロセン化合物を触媒の一成分として用いたメタロセン触媒の存在下でプロピレンを重合あるいはプロピレンと他のα−オレフィンとを共重合させることによって製造することができる。【００８４】
またプロピレン（共）重合体（Ａ１）は、− ０．７７３ｌｏｇ（ＭＦＲ）＋１．５５≦ｌｏｇ（ＭＴ）の関係式を満たすことがより好ましい。【００８５】
さらに、− ０．７７３ｌｏｇ（ＭＦＲ）＋１．６０≦ｌｏｇ（ＭＴ）の関係式を満たすことがより好ましい。【００８６】
上記のようなプロピレン（共）重合体（Ａ１）を用いた場合に、得られるフィルムは、透明性に優れ、収縮特性にも優れる。【００８７】
本発明の上記プロピレン（共）重合体（Ａ１）からなるフィルムまたはシートは、本発明の効果を損なわない限り、ポリエチレン樹脂など他のポリオレフィン樹脂を含有していてもよい。【００８８】
また、本発明の上記プロピレン（共）重合体（Ａ１）からなるフィルムまたはシートには、粘着性や防曇性を調整するために、粘着付与剤、界面活性剤を添加してもよい。【００８９】
粘着付与剤としては、ポリブテンやオレフィン系オリゴマーなどの炭化水素液状物、流動パラフィン、脂肪族系石油樹脂などの石油樹脂を挙げることができる。【００９０】
界面活性剤としては、モノグリセリン脂肪酸エステル、グリセリン脂肪酸エステル、ソルビタン脂肪酸エステルなどを挙げることができる。これらは単独でも、２種以上の混合物として使用してもよい。【００９１】
また、さらなる収縮特性の改良を目的とする場合、例えば特開２００３-３０６５８７号公報に記載されているような脂環式飽和炭化水素樹脂を添加することもできる。【００９２】
また、耐熱安定剤、酸化防止剤、紫外線吸収剤、抗ブロッキング剤、スリップ剤、帯電防止剤、耐候安定剤、結晶核剤、塩基吸収剤、滑剤、難燃剤などを本発明の目的を損なわない範囲で添加することもできる。【００９３】
［シートまたはフィルム］
上記本発明のプロピレン重合体組成物（Ｘ）または（Ｙ）を、シートまたはフィルム状に成形することによって、本発明のシートまたはフィルムとすることができる。本発明のフィルムまたはシートの厚みは、特に制限されるものではないが、フィルムやシートの強度、柔軟性、透明性の観点から、通常、３〜２０００μｍ、好ましくは５〜１５００μｍである。【００９４】
本発明のフィルムまたはシートにおいては、必要に応じてポリエチレンやポリプロピレン、環状オレフィン（共）重合体や環状オレフィンとエチレンやプロピレンなどのオレフィンとの共重合体などのポリオレフィンフィルムや、ポリエステルやポリアミドフィルムとの積層体として使用することもできる。【００９５】
本発明のフィルムの製造方法に関しては、通常のポリオレフィンのフィルム成形に使用されるＴ−ダイ成形機またはインフレーション成形機を用いて製造することができる。【００９６】
また、本発明においては、プロピレン（共）重合体（Ａ１）からなるフィルムまたはシートを製造し、延伸フィルムの製造に用いる。この場合、プロピレン（共）重合体（Ａ１）からなるフィルムまたはシートの厚みは、フィルムやシートの強度、柔軟性、透明性の観点から、通常、３〜２０００μｍ、好ましくは５〜１５００μｍである。本発明の上記フィルムまたはシートにおいても、必要に応じてポリエチレンやポリプロピレン、環状オレフィン（共）重合体や環状オレフィンとエチレンやプロピレンなどのオレフィンとの共重合体などのポリオレフィンフィルムや、ポリエステルやポリアミドフィルムとの積層体として使用することもできる。【００９７】
前記フィルムまたはシートの製造方法に関しては、通常のポリオレフィンのフィルム成形またはシート成形に使用されるＴ−ダイ成形機またはインフレーション成形機を用いて製造することができる。【００９８】
［延伸フィルム］
上記本発明のフィルムまたはシートは、少なくとも一方向に１．５倍以上延伸して、本発明の延伸フィルムとすることができる（延伸フィルム（１−Ｘ，Ｙ））。【００９９】
延伸フィルム（延伸フィルム（１−Ｘ，Ｙ））は、熱収縮性に優れ、シュリンクフィルムとして好適に用いられ、収縮包装用（シュリンクラベルを含む）として好適に使用できる。【０１００】
延伸方法としては、ポリオレフィン延伸フィルムを製造する公知の方法を用いることができる。具体的には、ロール延伸、テンター延伸、チューブラー延伸などを挙げることができる。延伸倍率は、通常１．５〜２０倍、好ましくは２〜１５倍である。【０１０１】
また、上記プロピレン（共）重合体（Ａ１）からなるフィルムまたはシートは、少なくとも一方向に１．５倍以上延伸して、延伸フィルムとすることができる（延伸フィルム（２−Ｚ））。【０１０２】
延伸フィルム（２−Ｚ）は、熱収縮性に優れ、シュリンクフィルム（シュリンクフィルム（２−Ｚ））として好適に用いられ、収縮包装用（シュリンクラベルを含む）として好適に使用できる。【０１０３】
延伸方法としては、ポリオレフィン延伸フィルムを製造する公知の方法を用いることができる。具体的には、ロール延伸、テンター延伸、チューブラー延伸などを挙げることができる。延伸倍率は、通常１．５〜２０倍、好ましくは２〜１５倍である。【０１０４】
［シュリンクフィルム］
本発明のシュリンクフィルム（シュリンクフィルム（１−Ｘ，Ｙ））およびシュリンクフィルム（２−Ｚ））は、収縮包装用として用いられる。本発明において、収縮包装用とは、包装しようとする物品全体を本発明のシュリンクフィルムが覆うように包装する用途ばかりではなく、包装しようとする物品の一部をシュリンクフィルムが覆うように包装する用途（シュリンクラベルなど）も含む。【０１０５】
具体的には、食品包装、日用雑貨品、文具の包装、パレット包装などに用いられる。【０１０６】
［収縮包装体の製造方法］
本発明の収縮包装体の製造方法においては、前記延伸フィルム（１−Ｘ，Ｙ）を熱収縮させて物品を包装する。【０１０７】
本発明の別の収縮包装体の製造方法においては、前記シュリンクフィルム（１−Ｘ，Ｙ）を熱収縮させて物品を包装する。【０１０８】
延伸フィルム（１−Ｘ，Ｙ）またはシュリンクフィルム（１−Ｘ，Ｙ）を用いるにあたり、熱収縮に用いる収縮温度に特に制限はないが、例えば７０〜１６０℃の範囲の雰囲気で（例えばオーブン中などで）加熱する。【０１０９】
本発明のさらに別の収縮包装体の製造方法においては、シュリンクフィルム（２−Ｚ）を熱収縮させて物品を包装する。【０１１０】
シュリンクフィルム（２−Ｚ）を用いるにあたり、熱収縮に用いる収縮温度は特に制限はないが、例えば７０〜１６０℃の範囲の雰囲気で（例えばオーブン中などで）で加熱する。
【実施例】
【０１１１】
次に実施例によって本発明を説明するが、本発明はこれに限定されるものではない。【０１１２】
［評価法］
ＭＦＲ２３０ ： ＡＳＴＭ  Ｄ１２３８に準拠し、２３０℃、２．１６ｋｇ荷重にて測定した。
メルトテンション： 測定温度２３０℃、ノズル径２．１０ｍｍ、Ｌ／Ｄ＝３．８、ピストン速度１５ｍｍ／ｍｉｎ、引取り速度１５ｍ／ｍｉｎの条件にて測定した。
曲げ弾性率： ＡＳＴＭ  Ｄ７９０に準拠し、射出成形によって得られた試験片を用い、かつ成形後２３℃で２４時間以上放置した試験片について２３℃で測定した。
ヘイズ ： ＡＳＴＭ  Ｄ１００３に準拠して測定した。
融点 ： 示差走査熱量計（ＤＳＣ）を使用し、２０℃／ｍｉｎの昇温速度にて測定した。
熱収縮率： 延伸後の試料フィルムの寸法を測定し、次いでこれを１００℃のオーブン中に３０分放置し、収縮後の寸法を測定することにより収縮率を求めた。【０１１３】
［参考例１］
充分に窒素置換した２０００ｍｌの重合装置に、８６６ｍｌの乾燥ヘキサン、１−ブテン９０ｇとトリイソブチルアルミニウム（１．０ｍｍｏｌ）を常温で仕込んだ後、重合装置内温を６５℃に昇温し、プロピレンで０．７ＭＰａに加圧した。【０１１４】
次いで、ジメチルメチレン（３−ｔｅｒｔ−ブチル−５−メチルシクロペンタジエニル）フルオレニルジルコニウムジクロライドと、メチルアルミノキサンのトルエン溶液（東ソー・ファインケム社製）とを、Ｚｒ／Ａｌ比（モル比）が１／３００となるように接触させて得たジメチルメチレン（３−ｔｅｒｔ−ブチル−５−メチルシクロペンタジエニル）フルオレニルジルコニウムジクロライドとメチルアルミノキサンとを含むトルエン溶液から、ジメチルメチレン（３−ｔｅｒｔ−ブチル−５−メチルシクロペンタジエニル）フルオレニルジルコニウムジクロライド０．００２ｍｍｏｌおよびメチルアルミノキサンをアルミニウム換算で０．６ｍｍｏｌを含む量の溶液を抜き取って重合器内に添加し、内温６５℃、プロピレン圧０．７ＭＰａを保ちながら３０分間重合し、２０ｍｌのメタノールを添加し重合を停止した。【０１１５】
脱圧後、２Ｌのメタノール中で重合溶液からポリマーを析出し、真空下１３０℃、１２時間乾燥した。得られたポリマーは、１２．５ｇであった。【０１１６】
得られたポリマーのブテン含量は２６．９ｍｏｌ％であり、融点が７４．７℃であり、ＭＦＲ（２３０℃、２ｋｇ加重）が６．９５ｇ／１０分であり、Ｍｗ／Ｍｎが２．１０であった。【０１１７】
この方法をスケールアップして重合を行いポリマー（PBR-1；MFR230 7.0g/10分, 融点 75℃, 1-ブテン含量 27モル%、分子量分布 2.1）を必要量得た。【０１１８】
［実施例１］
以下のような樹脂組成物を使用し、４０ｍｍφの押出機を備えた幅３００ｍｍの単層Ｔ−ダイ成形機にて厚み３００μｍのフィルムを得た。このフィルムをさらにバッチ式２軸延伸機を用いて縦１．５倍、横５．０倍に１１０℃で逐次二軸延伸することにより延伸フィルムを得た。得られた延伸フィルムの物性を表−１に示す。【０１１９】
樹脂組成物：ＭＦＲ２３０  ０．５ｇ／１０分、融点 １４０℃を有するランダムポリプロピレン５０重量％、ＭＦＲ２３０  ７．０ｇ／１０分、融点 ７５℃、１−ブテン含量２７モル％を有するプロピレン・１−ブテンランダム共重合体（メタロセン触媒で製造）５０重量％からなる組成物。【０１２０】
［比較例１、２］
樹脂組成物として表−１に記載した樹脂組成物を使用したこと以外、実施例１と同様にして延伸フィルムを得た。得られた延伸フィルムの物性を表−１に示す。【０１２１】
［実施例２］
表−１記載の樹脂組成物としたこと以外は実施例１と同様にして延伸フィルムを得た。得られた延伸フィルムの物性を表−１に示す。【０１２２】
［参考例３］
以下のようなプロピレン（共）重合体を使用し、４０ｍｍφの押出機を備えた幅３００ｍｍの単層Ｔ−ダイ成形機にて厚み３００μｍのフィルムを得た。このフィルムをさらにバッチ式２軸延伸機を用いて縦１．５倍、横５．０倍に１１０℃で逐次二軸延伸することにより延伸フィルムを得た。得られた延伸フィルムの物性を表−１に示す。
【０１２３】
【表１】
0005626743.tif 000002
【０１２４】
PP-1； MFR230  0.5g/10分, MT=60mN, 融点 140℃
プライムポリマー社製B241
プロピレン含量９０モル％以上
PP-2； MFR230  3.0g/10分, MT=40ｍN, 融点 160℃
プライムポリマー社製VP103
プロピレン含量９０モル％以上
PP-3； MFR230   3.2g/10分, MT=13ｍN, 融点 140℃
プライムポリマー社製F233D
プロピレン含量９０モル％以上
PBR-1；MFR230  7.0g/10分, 融点 75℃, 1-ブテン含量 27モル%、分子量分布 2.1
メタロセン触媒で製造
【産業上の利用可能性】
【０１２５】
本発明の単層または多層シートもしくはフィルムを延伸することによって得られる延伸フィルムは、透明性、熱収縮性に優れ、食品包装用フィルムとして好適で、その産業上の利用価値は極めて高い。